FR 2638000 A1 19900420 FR 8814217 A 19881018 CARTE A MEMOIRE MAGNETIQUE A GRANDE CAPACITE ET PROCEDE DE FABRICATION La présente invention concerne une carte à mémoire magnétique à grande capacité, ainsi qu'un procédé mis en oeuvre pour la fabriquer. Cette carte est particulièrement utile pour constituer un système de dossiers portables décentralisés. Les milieux d'enregistrement magnétiques haute densité, ayant des densités d'information supérieures à kbits/cm2, sont connus; ils sont cependant susceptibles d'être effacés, soit par des champs externes, soit par des actions mécaniques, et sont utilisés seulement sur des bandes et des disques qu'il est possible de protéger par des pochettes, ou des cassettes. C'est pourquoi il n'a pas été jusqu'à présent commercialisé de milieu d'enregistrement magnétique sur carte ayant une densité d'information supérieure à 5 kbits/cm2, la densité courante des cartes magnétiques connues étant de l'ordre de 0,1 à 0,3 kbit/cm2. Les cartes portables, dans leur utilisation courante, sont en effet soumises à des manipulations et à des contraintes dues à l'environnement, lesquelles risquent d'endommager de façon d'autant plus irrémédiable la couche magnétique et les informations qui y sont inscrites, que la densité de ces informations dans la couche est plus élevée. En outre, le milieu magnétique doit être ineffaçable par les champs magnétiques courants externes afin de garantir la sécurité des informations et il ne doit pas s'user rapidement pour permettre de nombreuses relectures des informations. Il serait très souhaitable de pouvoir disposer d'une carte magnétique à la fois capable de contenir une grande quantité d'informations susceptibles d'être complétées ou mise à jour, avec cependant une sécurité et une permanence appropriées. Une telle carte pourrait être utilisée dans de nombreuses applications telles que: dossier médical individuel, en médecine humaine ou vétérinaire, fiches. d'entretien de machines, gestion de parking, de stocks, de cheptel, opérations sur comptes bancaires, etc. La réalisation d'une telle carte pose cependant de nombreux problèmes. Il est connu qu'une haute densité d'enregistrement nécessite pour maintenir la qualité du signal lors de l'écriture et de la lecture un espacement tête/couche aussi faible que possible. Cependant, pour protéger la couche magnétique lors des manipulations courantes, on prévoit en général une surcouche protectrice. Cette surcouche contribue à augmenter l'espacement tête/couche. Les deux objectifs précités, qualité du signal et protection de l'information, sont donc en fait à priori contradictoires. D'autre part, le support de la carte et le milieu magnétique lui-même doivent posséder une déformation élastique, c'est-à-dire, pouvoir retrouver leur forme initiale même après des courbures répétées. La carte doit en outre être thermiquement stable pour supporter sans déformation les températures courantes de l'environnement. Ces exigences de déformation élastique et de stabilité thermique sont particulièrement importantes pour une carte à haute capacité qui doit contenir un grand nombre de pistes/cm. Les supports en polychlorure de vinyle habituellement utilisés pour les cartes magnétiques à faible densité (portant par exemple des pistes ISO) ont une plus grande tolérance à ces contraintes parce que ces cartes ne comportent que peu de pistes et sont donc moins tributaires d'un bon positionnement de la tête par rapport à la couche. La présente invention a pour objet une carte à mémoire magnétique à grande capacité constituée d'un support semi-rigide et stable en dimension portant sur la majeure partie d'au moins une de ses surfaces un milieu d'enregistrement magnétique contenant des particules magnétiques ayant un champ coercitif supérieur à 4000 Oe (320 kA/m) et de préférence supérieur à 5000 Oe (400 kA/m), un liant et des additifs, milieu qui ne comporte pas de surcouche et présente une usure électrique correspondant à une perte de signal électrique inférieure à 5% pour 2000 passages, une rugosité arithmétique moyenne inférieure à 10 nm, une abrasivité inférieure à 600 pm, une résistance à la rayure inférieure à 1,5 pm et une densité d'information d'au moins 5 kbits/cm2, et de préférence supérieure à 50 kbits/cm2. Les paramètres ci-dessus seront définis plus loin, dans la description des tests de mesure. La carte selon l'invention contient au moins 10 pistes/cm, et de préférence au moins 40 pistes/cm. On peut ainsi obtenir, pour une carte ayant les dimensions normalisées de 54 x 86 mm, et suivant la surface couverte, une capacité totale supérieure à 1 Mbit. La présente invention a aussi pour objet un procédé de fabrication de la carte précitée, selon lequel la surface du milieu d'enregistrement magnétique est traitée sur une plaque de verre poli pendant le pressage à chaud de la carte et, éventuellement, en même temps que le liant du milieu magnétique est réticulé. L'ensemble des caractéristiques revendiquées ci-dessus permet d'obtenir une carte à mémoire portable répondant aux exigences de capacité d'enregistrement élevée et de bonne résistance aux contraintes et aux manipulations et dont les propriétés magnétiques permettent une écriture, une lecture et une protection permanente et correcte des informations. Selon l'invention, le milieu magnétique de la carte présente une usure électrique correspondant à une perte de signal électrique égale ou inférieure à 5 % pour 2000 passages, une rugosité arithmétique inférieure à 10 nm, une abrasivité inférieure à 600 pm, et une résistance à la rayure inférieure à 1,5 pm. Ces paramètres sont mesurés par les tests suivants: Test d'usure électrique Sur un milieu d'enregistrement magnétique, on choisit un certain nombre de pistes réparties uniformément sur l'ensemble de la couche magnétique. Sur chaque piste on enregistre un signal qu'on relit 2000 fois. L'amplitude du signal de lecture est mesurée à l'aide d'un oscilloscope. La perte de signal correspond à la différence entre la première lecture et la 2 millième,. et elle est exprimée en % du signal recueilli à la première lecture. Test de rugosité On déplace le milieu magnétique à mesurer à 40 pm/s sur une distance de 2 mm. A l'aide d'un convertisseur, on mesure le déplacement d'un capteur dont la partie en contact avec le milieu est une bille de 5 pm de rayon. La force appliquée sur cette bille est de 0,03 mN. La tension analogique à la sortie du convertisseur, proportionnelle aux oscillations du capteur, est traitée numériquement à l'aide d'un ordinateur qui calcule les critères de rugosité. On utilisera la rugosité arithmétique moyenne (écart moyen arithmétique du profil par rapport à la ligne moyenne, intégré sur la longueur de base). Test d'abrasivité La méthode utilisée pour évaluer l'abrasivité d'une couche consiste à faire défiler un tore de cuivre de dureté Vickers 52, ayant un diamètre de fil de 1,6 mm et un rayon intérieur de boucle de 8 mm, sur la couche à mesurer, sur une longueur de 5 cm, avec une force d'application constante F=0,6 N et une vitesse de 8 cm/s, 1400 fois aller et retour. On obtient sur le tore une figure d'abrasion représentée par une pseudo ellipse dont le grand axe est d'autant plus grand que la couche est plus abrasive. On mesure la longueur du grand axe de cette pseudo ellipse sur un microscope équipé d'une mire micrométrique. On utilise cette longueur comme paramètre de définition de l'abrasivité. Test de rayure On réalise le test de rayure en faisant passer un diamant sphérique de rayon R = 15 pm sous une charge de 4 g sur la surface du milieu d'enregistrement magnétique. La résistance à la rayure est exprimée en profondeur de rayure en pm, calculée à partir de.la demi-largeur de l'empreinte générée par le diamant sur la couche, selon la formule: profondeur = R - R\/ i - a2 R2 Les particules magnétiques utilisées sont des particules d'hexaferrite de Ba ou de Sr ayant un champ coercitif élevé, supérieur à 4000 Oe et de préférence, supérieur à 5000 Oe. Un tel champ coercitif élevé assure la sécurité des informations enregistrées qui sont ineffaçables par des champs externes courants, tout en conservant une capacité de réinscription par écrasement. Des particules d'hexaferrite de baryum ou de strontium sont connues depuis longtemps. On peut en particulier les obtenir par coprécipitation en solution alcaline d'un sel ferrique et d'un sel de Ba ou Sr, puis calcination à haute température du coprécipité obtenu. C.D. Mee et J.C. Jeschke "Single-Domaine Properties in Hexagonal ferrites " J. of Applied Physics, Vol. 34, n 4, 1271-2, 1963, décrivent la préparation de telles particules. Ce procédé ancien présente cependant l'inconvénient d'aboutir à des particules grossières, de taille non homogène, et difficilement dispersables, ayant tendance à former des agglomérats. Ces inconvénients rendent les particules inaptes à la préparation de couches d'enregistrement magnétiques. De nombreux procédés ont été prcposés récemment pour remédier à ces inconvénients, tels que la synthèse hydrothermale, ou des procédés améliorés de coprécipitation. Un procédé de préparation d'hexaferrites préféré est celui qui fait l'objet de la demande de brevet déposée par le déposant ce même jour, intitulée "Procédé de préparation de particules magnétiques d'hexaferrite, particules obtenues et produit les contenant". Ce procédé présente l'avantage de fournir des particules d'hexaferrite ayant un rapport de la répartition des champs de commutation (dite ci-après "SFD" pour Switching Field Distribution) au champ coercitif (SFD/Hc) inférieur à 0,4, et une aimantation à saturation supérieure à 60 emu/g. Le SFD caractérise la largeur de la distribution des champs de commutation. A partir du cycle d'hystérésis (flux magnétique M en fonction du champ magnétisant H), on calcule la largeur à mi-hauteur AH de la courbe dM/dH dérivée du cycle; on obtient le SFD. On divise cette valeur par le champ coercitif des particules, ce qui donne un rapport sans dimension. Une valeur faible de SFD/Hc indique que les moments magnétiques des particules commutent pour un champ proche du champ coercitif. Les transitions de flux lors d'un enregistrement magnétique seront donc mieux définies, l'épaisseur de la couche enregistrée sera plus faible et mieux déterminée, contribuant ainsi à un bruit plus faible, donc à un rapport signal/bruit plus-élevé, particulièrement lorsque la densité d'information est élevée. Une valeur faible de SFD/Hc indique aussi une répartition étroite de la taille des particules. Dans un mode de réalisation préféré, on utilise des particules d'hexaferrite de Ba ou de Sr ayant un indice de forme d'au moins 2: 1, une longueur comprise entre 0,1 et 0,3 pm, et un champ coercitif supérieur à 4000 Oe. On ne connaît pas de carte portable possédant au moins pistes/cm, et de préférence au moins 40 pistes/cm. Les cartes portables sont susceptibles d'être courbées et manipulées sans précaution. Le choix du liant du milieu magnétique est donc particulièrement critique, puisqu'il doit avoir à la fois une cohésion assez élevée pour maintenir les particules magnétiques en place, compte tenu du nombre de pistes/cm, et pour supporter des courbures répétées, sans se fendiller, et assez dur pour résister aux abrasions et aux rayures, sans surcouche. On a trouvé qu'un milieu comprenant (a) un liant formé d'un polyuréthanne tridimensionnel hautement réticulé et (b) un polytétrafluoroéthylène comprenant éventuellement du polyéthylène confère à la couche magnétique de la carte les propriétés recherchées. Selon un mode de réalisation, le polyuréthanne tridimensionnel hautement réticulé est formé à partir (a) d'un polyol ramifié de poids moléculaire moyen inférieur à 4000 contenant plus de 8 % en poids de groupes OH et (b) d'un prépolymère d'un isocyanate comprenant au moins trois fonctions isocyanate. On peut utiliser comme polyol des polyesters aromatiques ou aliphatiques ou des polyéthers. Dans un mode de réalisation, le polyol ramifié a un poids moléculaire inférieur à 2500. Comme prépolymère d'isocyanate, on peut utiliser tout composé utilisé habituellement dans la chimie des polyuréthannes, éventuellement en mélange, dans la mesure o il a au moins 3 groupes isocyanate. De tels composés peuvent être obtenus par exemple, à partir de 3 moles d'un diisocyanate apliphatique ou aromatique et d'une mole d'un alcool trivalent tel que le glycérol, l'hexanetriol ou le triméthylolpropane. Le mélange de liants est présent dans le milieu d'enregistrement magnétique à raison de 10 à 60 g pour g de particules magnétiques. Le milieu magnétique comprend, en outre, comme il est connu, un certains nombre d'additifs tels que des agents tensioactifs, des lubrifiants, des pigments, etc. Ces additifs ne doivent pas être susceptibles d'exsuder de la couche et d'en perturber la surface. Il est connu d'introduire dans les couches magnétiques des lubrifiants, afin de réduire le coefficient de frottement entre la couche et la tête, de diminuer l'usure de l'une et de l'autre, et d'améliorer les propriétés de glissement de la couche. Les lubrifiants liquides ne sont pas appropriés, car ils ont tendance à exsuder du milieu magnétique par élévation de température, et en particulier quand le traitement final du support magnétique exige des températures élevées. Quant aux lubrifiants solides connus, tels que ceux à base de polytétrafluoroéthylène (PTFE), ils sont incompatibles avec les compositions de liants magnétiques habituellement utilisées et contribuent à diminuer la cohésion du milieu magnétique. En outre, ils se dispersent mal, forment des agglomérats et donnent des compositions non homogènes qui, lors de l'utilisation du milieu magnétique, laissent échapper des particules de lubrifiant. C'est pourquoi on utilise de préférence comme lubrifiant un polytétrafluoroéthylène en poudre, contenant éventuellement du polyéthylène, dans lequel plus de 90 %, et de préférence plus de 99 % des particules, ont une dimension inférieure à 3-pm, à raison de moins de 2 % en masse par rapport à la masse des particules magnétiques. On peut utiliser par exemple un PTFE en poudre vendu par DuPont de Nemours sous la dénomination de Vydax, à condition qu'il réponde aux exigences de dimension de particules indiquées ci-dessus. Dans un mode de réalisation préféré, le milieu magnétique est celui décrit à la demande de brevet déposée le même jour par la déposante et intitulée "Milieu d'enregistrement magnétique". Les autres additifs sont ceux couramment utilisés dans les milieux d'enregistrement magnétique. Un ou plusieurs agents tensioactifs sont indispensables pour assurer la mouillabilité, la dispersabilité et l'étalement de la dispersion. Il est avantageux d'utiliser un agent tensioactif qui soit fixé chimiquement à la surface des particules magnétiques. On peut utiliser, par exemple, un ester d'acide polycarboxylique ou un ester organique complexe d'acide phosphorique. On peut utiliser aussi comme agent de dispersion un copolymère vinylique à base de chlorure de vinyle comprenant des groupes OH. Un tel copolymère comprend en général de 70 à 90 % de chlorure de vinyle, les autres monomères étant choisis parmi l'acétate de vinyle, l'alcool polyvinylique, et des esters acryliques ou méthacryliques portant éventuellement des groupes hydroxyle. Dans ce cas, la quantité de composés contenant des groupes isocyanates doit être calculée de façon à tenir compte des groupes OH du copolymère vinylique, qui doit être lui aussi complètement réticulé dans le réseau tridimentionnel de polyuréthanne. Dans un mode de réalisation préféré, on utilise un alkylphénoxypolyéthoxyéthyl ester de l'acide phosphorique, à raison de 3 à 8 g pour 100 g de particules magnétiques et un copolymère vinylique à raison de moins de 10 % en masse par rapport au liant total. En outre, la composition de liants comprend les additifs habituels tels que des poudres abrasives comme Al203 ou Cr2O3, des pigments, sous forme de poudre fine ou de colloide, tels que du noir de carbone pour colorer la couche et de la silice pour améliorer la qualité et la stabilité de la dispersion. Enfin elle peut éventuellement contenir des agents pour favoriser la réticulation, suivant le liant utilisé et la cinétique que l'on souhaite. On forme une dispersion de couchage en mélangeant les particules magnétiques, les différents composants du liant et les additifs, en présence de solvants. On utilise des mélanges solvants connus dans la technique des dispersions magnétiques. Parmi les solvants utiles, on peut citer des esters tels que l'acétate de méthyle, l'acétate d'éthyle, l'acétate d'isopropyle,le tétrahydrofuranne, des cétones telles que la méthyléthylcétone, la méthylisobutylcétone et la cyclohexanone, le nitrométhane, le nitroéthane, le dichloroéthane, etc. Les quantités utiles de solvants peuvent être déterminées par le technicien en fonction des résultats souhaités, des composés particuliers de la dispersion et de l'appareillage utilisé. Des dispersions particulièrement utiles sont décrites dans les exemples. La composition de liants est appliquée sur un support de film qui fera ensuite partie intégrante de la carte finale. Ce support de film doit donc être compatible avec les autres feuilles de plastique constituant la carte; il doit en particulier pouvoir être soudé à chaud avec ces feuilles. Il contribue d'autre part aux propriétés finales de la carte; il doit donc être stable en dimension, résistant à la température et élastique. On peut utiliser tout support en matière plastique polymère répondant à ces il exigences; il peut être collable à chaud sur les feuilles de plastique constituant la carte, avec ou sans couche adhésive supplémentaire. Dans un mode de réalisation préféré, le support utilisé est un support en polycarbonate ayant une épaisseur comprise entre 20 et 80 pm, de préférence entre 40 et pm. On sait que le polycarbonate est stable en dimension, transparent et résistant à la température. On doit cependant utiliser un polycarbonate qui se soude à chaud à des températures qui ne dégradent pas le liant de la dispersion magnétique appliquée dessus. Après couchage, on oriente éventuellement longitudinalement les particules magnétiques par tout procédé connu, puis on sèche. La couche obtenue a une épaisseur à l'état sec inférieure à 10 pm et de préférence à 6 pm. On obtient un film magnétique en bande. De préférence la largeur de la bande est égale à la largeur souhaitée pour le milieu magnétique sur la carte finale, ou à un multiple de cette dimension. L'invention concerne aussi un procédé d'obtention de la carte. Selon ce procédé, on assemble le film magnétique tel que préparé ci-dessus, ou éventuellement deux films magnétiques si l'on souhaite que la carte comprenne un milieu magnétique sur chaque face, avec les feuillets en matière plastique qui constituent le coeur de la carte, de façon à obtenir une épaisseur totale de carte de 400 à 1000 pm. De préférence, on utilise une matière plastique qui peut se souder sur elle-même par la chaleur, comme par exemple le polycarbonate, etc. Les feuilles d'une même carte peuvent être formées de la même matière plastique ou de matières différentes. Dans un mode de réalisation préféré, on utilise la même matière plastique que celle utilisée pour le support de la couche magnétique. Les feuilles autres que celles qui supportent la couche magnétique peuvent avoir une épaisseur comprise entre 20 et 300 pm. On peut placer une couche magnétique sur un seul côté de la carte, ou.sur les deux côtés, sur la totalité de leur surface, ou seulement sur une partie. Les parties restant. Iibres peuvent servir à imprimer des informations visibles telles que écriture, dessins, textes, photos, graphiques, etc. Selon le procédé de l'invention, on réalise l'assemblage des feuilles de matière plastique par pression à chaud, le milieu magnétique se trouvant appliqué sur une plaque de verre poli. Dans un mode de réalisation, on assemble des feuilles pour former un sandwich comportant une couche magnétique sur une ou sur les deux faces et on place ce sandwich entre deux plaques de verre poli, les milieux magnétiques se trouvant appliqués sur les plaques de verre. L'ensemble est introduit dans une presse thermique. La température doit être supérieure à la température de transition vitreuse des substances plastiques utilisées, support et liant, et inférieure à la température de dégradation du liant, et la pression est comprise entre 100 et 1000 N/cm2. Enfin, on refroidit en maintenant le sandwich sous pression. Dans un mode de réalisation préféré, on utilise le procédé décrit à la demande de brevet déposé ce même jour par la déposante et intitulée: "Procédé de traitement de surface de couches magnétiques". Dans un mode de réalisation on chauffe par rayonnement haute fréquence. Dans le cas de l'utilisation de feuilles de polycarbonate on peut utiliser le procédé décrit à la demande de brevet déposée ce même jour par la déposante et intitulée "Procédé de soudage de feuilles de polycarbonate". Ce procédé selon l'invention a l'avantage de combiner dans une même étape 1) l'assemblage de la carte, 2) la réticulation du liant et 3), le traitement de surface de la couche magnétique. Les cartes peuvent être coupées aux dimensions des normes actuelles des cartes portables, soit 54 x 86 mm. Elles peuvent aussi être plus grandes ou plus petites. On peut les couper avant ou après l'assemblage à chaud de la carte. Dans un mode de réalisation préféré, on fait une coupe intermédiaire comprenant plusieurs cartes. Les feuilles de matière plastique constituant ces coupes intermédiaires sont maintenues ensemble par des points de soudure par ultrasons avant d'être soumises au chauffage sous pression. Après refroidissement, les cartes sont finalement coupées dans le format final souhaité, par tout procédé connu. Les exemples suivants illustrent l'invention. On utilise dans les exemples les produits commerciaux suivants: Desmophen, marque commerciale pour un groupe de polyesters et de polyethers réticulables par des isocyanates, vendue par Bayer AG. - DesmodurC, marque commerciale pour un groupe d'iso- cyanates et de prépolymères d'isocyanates vendue par Bayer AG. - Gafac, marque commerciale pour un groupe d'agents tensioactifs anioniques qui sont des esters organiques complexes de phosphate, vendue par General Aniline and Film Corp. - Vinnol , marque commerciale pour des copolymères d'alcool polyvinylique, vendue par Wacker- Chemie Gesellschaft. - Vydax , marque commerciale pour des télomères fluorocarbonés vendue par E.I. Du Pont de Nemours. - Lexan marque commerciale pour des polycarbonates, vendue par General Electric Co. Exemple 1 On prépare une dispersion magnétique comprenant: Particules d'hexaferrite de Ba 100,0 g Agent tensioactif GAFAC RE 610 7,0 g Vinol E 22/40 A 1,0 g SiO2 1,0 g Cr 0 3,0 g A12 03 6,0 g Noir de carbone 3,0 Desmophen 651 15,8 g Desmodur@ L 18,2 g Vydax AR 0,4 g Les particules d'hexaferrite de Ba sont des particules ayant une acicularité de 2:1 et une longueur de 0,1 à 0,3 pm. Leur aimantation à saturation est de 64 emu/g, leur champ coercitif de 5 000 Oe et leur rapport SFD/Hc de 0,4. On ajoute à cette dispersion le mélange de solvants suivant, à raison de 55 parties de dispersion pour 45 parties de mélange de solvants: Acétate d'éthylène 50 parties THF 25 parties Acétate de méthyle 25 parties Après avoir agité et filtré, on applique la dispersion sur une feuille de polycarbonate LEXAN 8800 de 40 à pm d'épaisseur, et on sèche pour obtenir une couche de 6 pm d'épaisseur à l'état sec. On applique un rectangle-du film obtenu sur un empilement de feuilles de polycarbonate permettant d'obtenir une épaisseur de 600 pm, on fait quatre points de soudure aux ultrasons pour maintenir le sandwich en place, on applique le sandwich côté film magnétique sur une plaque de verre et on soude à chaud sous pression. Les caractéristiques du produit obtenu sont les suivantes: Usure électrique: agressions externes. Exemple 2 On prépare une dispersion magnétique contenant: Particules d'hexaferrite de Ba 100,0 g GAFAC RE 610 3,0 g Vinnol 22/40 2,0 g Si02 1,5 g A1203 15, 0 g Noir de carbone 3,0 g Desmophen 651 20,8 g Desmodur L 27,2 g Copolymère de polytétrafluoroéthylène/ polyéthylène (dimension de particules égale ou inférieure à 3 pm) 1,0 g Les particules d'hexaferrite sont les mêmes qu'à l'exemple 1. On utilise comme solvant le mélange suivant, à raison de 53 parties de dispersion pour 47 parties de mélange de solvants: Acétate d'isopropyle 55 Nitroéthane 15 Dichloroéthane 20 Méthylisobutylcétone 10 On prépare une carte comme à l'exemple précédent. La couche magnétique obtenue présente les caractéristiques suivantes: Usure électrique agressions externes. Exemple 3 On prépare une dispersion magnétique contenant: Particules d'hexaferrite de baryum 100 g Ester d'acide polycarboxylique 6 g Vinnol E22/40A 1 g SiO 2 g Alz03 15 g 2 3 Noir de carbone 3 g Desmophen 651 21,4 g Desmodur L 27, 9 g Polytétrafluoroéthylène (dimension de particules égale ou inférieure à 3 pm) 1,5 g Les particules d'hexaferrite sont les mêmes qu'à l'exemple 1. On utilise le mélange solvant suivant, à raison de 62 parties de dispersion pour 38 parties de mélange solvant: Acétate d'éthyle 50 Méthylisobutylcétone 25 Nitroéthane 25 On prépare une carte comme à l'exemple 1 et l'on obtient les résultats suivants: Usure électrique agressions externes. REVENDICATIONS 1 - Carte à mémoire magnétique à grande capacité constituée d'un support semi-rigide et stable en dimension portant sur la majeure partie d'au moins une de ses surfaces un milieu d'enregistrement magnétique contenant des particules magnétiques ayant un champ coercitif supérieur à 4000 Oe (320 kA/m), un liant et des additifs, milieu qui ne comporte pas de surcouche et présente une densité d'information d'au moins 5 kbits/cm2, une usure électrique correspondant à une perte de signal électrique égale ou inférieure à 5 % pour 2000 passages, une rugosité arithmétique moyenne inférieure à 10 nm, une abrasivité inférieure à 600 pm, et une résistance à la rayure inférieure à 1,5 pm. 2- Carte selon la revendication 1 qui a une densité d'information supérieure à-50 kbits/cm2. 3 - Carte selon les revendications 1 ou 2, contenant au moins 10 pistes/cm. 4 - Carte selon la revendication 3, contenanf au moins 40 pistes/cm. - Carte selon l'une des revendications 1 à 4, dans laquelle les particules magnétiques sont des particules d'hexaferrite de Ba ou de Sr. - 6 - Carte selon la revendication 5, dans laquelle les particules d'hexaferrite de Ba ou de Sr ont une forme aciculaire, d'indice de forme d'au moins 2:1. 7 - Carte selon l'une des revendications 5 ou 6, dans laquelle les particules magnétiques ont un champ coercitif supérieur à 5000 Oe (400 kA/m). 8 - Carte selon l'une des revendications 5 à 7, dans laquelle les particules magnétiques ont un rapport de la répartition des champs de commutation au champ coercitif égal ou inférieur à 0,4 et une aimantation à saturation supérieure à 60 emu/g. 9 - Carte selon l'une des revendications 1 à 8, dans laquelle le milieu d'enregistrement magnétique comprend un liant qui est un polyuréthanne tridimensionnel hautement réticulé formé à partir (a) d'un polyol ramifié de poids moléculaire moyen inférieur à 4000 comprenant au moins 8% en poids de groupements OH et (b) d'un prépolymère d'un isocyanate comprenant au moins 3 fonctions isocyanate. - Carte selon l'une des revendications 1 à 9 dans laquelle le milieu d'enregistrement magnétique comprend comme lubrifiant, du polytétrafluoroéthylène sous forme de poudre, dont au moins 90% des particules ont une dimension inférieure ou égale à 3 pm, présent à raison de moins de 2% en masse par rapport à la masse des particules magnétiques. 11 - Carte selon la revendication 10, dans laquelle au moins 99% des particules de polytétrafluoroéthylène ont une dimension inférieure à 3 pm. 12 - Carte selon l'une des revendications 10 ou 11, dans laquelle le lubrifiant comprend, en plus du polytétrafluoroéthylène, du polyéthylène. 13 - Carte selon l'une des revendications 1 à 12 dans laquelle le support est formé d'au moins une feuille de polycarbonate. 14 - Procédé de fabrication d'une carte à mémoire magnétique à grande capacité selon l'une des revendications 1 à 13, dans lequel on assemble à chaud sous pression deux ou plusieurs feuilles de matière plastique dont au moins une porte un milieu d'enregistrement magnétique, le(s) milieu(x) d'enregistrement magnétique se trouvant appliqué(s) sur une plaque de verre poli. - Procédé selon la revendication 14, dans lequel on presse à chaud à une température supérieure aux températures de transition vitreuse de la substance des feuilles plastiques et du liant, mais inférieure à la température de dégradation du liant. 16 - Procédé selon l'une des revendications 14 ou 15, dans lequel la substance des feuilles plastiques est du polycarbonate et l'on presse à chaud entre 160 et C. 17 - Procédé selon l'une des revendications 14 à 16, dans lequel on presse à chaud sous une pression comprise entre 100 et 1000 N/cm. 18 - Procédé selon l'une des revendications 14 à 17, dans lequel le liant est réticulé pendant le pressage à chaud de la carte.